(57)【要約】      （修正有）【課題】マグネシウムの生体内での分解を遅らせて長期にわたって強度を維持することができる、骨折治療において骨折部を固定する生体用インプラントの製造方法及び該処理方法によって得られる生体用インプラントを提供する。【解決手段】マグネシウム材を界面活性剤溶液に浸漬する。界面活性剤は陰イオン界面活性剤又は非イオン界面活性剤であり、陰イオン界面活性剤はアルキル硫酸エステル塩、ポリオキシエチレンアルキルエーテル硫酸エステル塩又はアルキルベンゼンスルホン酸塩であり、非イオン界面活性剤はポリオキシエチレンアルキルエーテル、ソルビタン脂肪酸エステル、ポリオキシエチレンソルビタン脂肪酸エステル、ポリオキシエチレンソルビトール脂肪酸エステル又はグリセリン脂肪酸エステルである。【選択図】なし【特許請求の範囲】
【請求項１】
マグネシウム材を界面活性剤溶液に浸漬することを特徴とする生体用インプラントの製造方法。
【請求項２】
界面活性剤が陰イオン界面活性剤又は非イオン界面活性剤であることを特徴とする請求項１記載の生体用インプラントの製造方法。
【請求項３】
陰イオン界面活性剤はアルキル硫酸エステル塩、ポリオキシエチレンアルキルエーテル硫酸エステル塩又はアルキルベンゼンスルホン酸塩であることを特徴とする請求項２記載の生体用インプラントの製造方法。
【請求項４】
非イオン界面活性剤はポリオキシエチレンアルキルエーテル、ソルビタン脂肪酸エステル、ポリオキシエチレンソルビタン脂肪酸エステル、ポリオキシエチレンソルビトール脂肪酸エステル又はグリセリン脂肪酸エステルであることを特徴とする請求項２記載の生体用インプラントの製造方法。
【請求項５】
請求項１、２、３又は４に記載の生体用インプラントの製造方法により処理されたマグネシウム材からなることを特徴とする生体用インプラント。
【発明の詳細な説明】
【技術分野】
【０００１】
本発明は、マグネシウムの生体内での分解を遅らせて長期にわたって強度を維持することができる生体用インプラントの製造方法及び該処理方法によって得られる生体用インプラントに関する。
【背景技術】
【０００２】
従来、骨折の治療において骨折部を固定するためにインプラントが用いられることがある。一般的に骨折部の修復後のインプラントは抜去されることが望ましいが、インプラントの抜去は体に大きな負担がかかるという問題があった。そこで近年、生体必須金属で構成されており生体内で分解吸収されるマグネシウム材またはマグネシウム合金材からなるインプラントが注目されている。
【０００３】
骨折治療においては、自家骨の修復に約３ヶ月を要すると言われているため、骨同士を接合するためのインプラントは、少なくとも３ヶ月間生体内において強度を維持する必要がある。しかしながら、マグネシウム材またはマグネシウム合金材からなるインプラントは生体内の血液および体液中に含まれる水や有機酸ならびに塩化物イオン等と反応するため、既に実用化されているポリ乳酸等の加水分解による反応だけの生分解性高分子とは異なり、体内における分解吸収期間が短いという問題があった。
【０００４】
そこで、マグネシウム合金を所定期間にわたって強度が必要とされるインプラント材料に用いるために、マグネシウム合金の表面に耐食性を有する被膜を形成することによって、マグネシウム合金の分解速度を抑制する方法が提案されている。特許文献１には陽極酸化被膜を表面に有するマグネシウム製品が開示されている。特許文献１は工業材料への使用を目的としており、塩水噴霧試験に対して高い耐食性が得られていることが報告されている。一方、特許文献２では陽極酸化処理によってセラミック層が形成されたマグネシウムが開示されている。特許文献２は生体内インプラントへの使用を目的としており、模擬体液中において分解が抑制されることが報告されている。
【０００５】
しかしながら、陽極酸化処理を施す場合には、被処理材と電極の接点位置には陽極酸化被膜が形成されず、その部分から局所的に分解が進行するという問題があった。また、陽極酸化処理ではリン酸やアンモニア等の様々な化学薬品を使用に加え、特殊な装置を用いた電気化学的な処理を必要とすることから作業が煩雑であるという問題もあった。
【先行技術文献】
【特許文献】
【０００６】
【特許文献１】特開２００８−２１４７６１号公報
【特許文献２】米国特許第９０６６９９９号明細書
【発明の概要】
【発明が解決しようとする課題】
【０００７】
本発明は、上記現状に鑑み、マグネシウムの生体内での分解を遅らせて長期にわたって強度を維持することができる生体用インプラントの製造方法及び該処理方法によって得られる生体用インプラントを提供することを目的とする。
【課題を解決するための手段】
【０００８】
本発明は、マグネシウム材を界面活性剤溶液に浸漬する生体用インプラントの製造方法である。
以下に本発明を詳述する。
【０００９】
本発明者らは、鋭意検討の結果、驚くべきことにマグネシウム材を界面活性剤溶液に浸漬するだけで生体内における分解速度を遅くすることができることを見出し、本発明を完成させるに至った。
【００１０】
本発明の生体用インプラントの製造方法は、マグネシウム材を界面活性剤溶液に浸漬する。
本発明は、マグネシウム材を界面活性剤溶液に浸漬するだけでマグネシウム材の生体内での分解速度を遅くすることができるため、従来の陽極酸化処理と比べて格段に生体への安全性と簡易性に優れている。マグネシウム材を界面活性剤溶液に浸漬することで、マグネシウム材の生体内での分解速度が遅くなる理由ははっきりとはわかっていないが、マグネシウム材の表面に界面活性剤の膜ができ、これが生体内の物質とマグネシウムとの接触を妨げるためではないかと考えられる。また、本発明では、従来の陽極酸化処理と違って被処理材と電極の接点のような処理が行われない部分が存在しないため、陽極酸化処理を用いるよりも耐久性の高い生体用インプラントとすることができる。
【００１１】
上記マグネシウム材は、マグネシウム金属単体からなるマグネシウム材であってもよく、マグネシウム合金であってもよい。また、マグネシウム材の形状は、ねじ状、板状等いかなる形状であってもよい。
【００１２】
上記界面活性剤溶液を構成する界面活性剤は特に限定されないが、陰イオン界面活性剤又は非イオン界面活性剤であることが好ましい。界面活性剤を陰イオン界面活性剤又は非イオン界面活性剤とすることで、マグネシウム材の生体内における分解速度を充分に遅くでき、生体内で用いた場合により長期間強度を維持することができる。
【００１３】
上記陰イオン界面活性剤は特に限定されないが、アルキル硫酸エステル塩、ポリオキシエチレンアルキルエーテル硫酸エステル塩又はアルキルベンゼンスルホン酸塩であることが好ましく、具体的には、ドデシル硫酸ナトリウムであることがより好ましい。上記の陰イオン界面活性剤を用いることでマグネシウム材の生体内における分解速度を充分に遅くでき、生体内で用いた場合により長期間強度を維持することができる。上記陰イオン界面活性剤は単独で用いてもよく複数を組み合わせて用いてもよい。
【００１４】
上記非イオン界面活性剤は特に限定されないが、ポリオキシエチレンアルキルエーテル、ソルビタン脂肪酸エステル、ポリオキシエチレンソルビタン脂肪酸エステル、ポリオキシエチレンソルビトール脂肪酸エステル又はグリセリン脂肪酸エステルであることが好ましく、具体的には、ポリエチレングリコールモノラウレート又はポリオキシエチレンソルビタンモノラウレートであることがより好ましい。上記の非イオン界面活性剤を用いることでマグネシウム材の生体内における分解速度を充分に遅くでき、生体内で用いた場合により長期間強度を維持することができる。上記非イオン界面活性剤は単独で用いてもよく複数を組み合わせて用いてもよい。
【００１５】
上記界面活性剤溶液の溶媒は特に限定されず、例えば、水、エタノール、メタノール等が挙げられる。なかでも安全性に優れることから水が好ましい。
【００１６】
上記界面活性剤溶液における界面活性剤の濃度は特に限定されないが、好ましい下限は１重量％、好ましい上限は６０重量％である。界面活性剤の濃度が上記範囲であることで、マグネシウム材の生体内における分解速度を充分に遅くでき、生体内で用いた場合により長期間強度を維持することができる。
【００１７】
上記浸漬の際の温度は特に限定されないが、好ましい下限が５℃、好ましい上限が６０℃である。浸漬の際の温度が上記範囲であることで、マグネシウム材の生体内における分解速度を充分に遅くでき、生体内で用いた場合により長期間強度を維持することができる。
【００１８】
上記浸漬の時間は特に限定されないが好ましい下限が５分間、好ましい上限が４８時間である。上記範囲の時間浸漬することでマグネシウム材の生体内における分解速度を充分に遅くでき、生体内で用いた場合により長期間強度を維持することができる。
【００１９】
本発明の生体用インプラントの製造方法は、界面活性剤溶液にマグネシウム材を浸漬するだけであるため、従来の陽極酸化処理に比べて多数の化学薬品を用いる必要がないことから、簡便かつ生体に用いても安全である。また、陽極酸化処理では電極との接点に耐食性皮膜を形成できないという欠点があるのに対して、本発明ではそのような欠点はないため、得られる生体用インプラントは長期にわたって強度を維持することができる。
このような本発明の生体用インプラントの製造方法により処理されたマグネシウム材からなる生体用インプラントもまた、本発明の１つである。
なお、本発明は、マグネシウム材の表面に形成される物質の構造や特性を直接的に特定することは極めて困難であり、不可能であるか、又はおよそ実際的でないといわざるを得ない。従って、本発明においては、生体用インプラントを、本発明の「生体用インプラントの製造方法により処理されたマグネシウム材からなる」と、その物の製造方法により記載することは許容されるべきである。
【発明の効果】
【００２０】
本発明によれば、マグネシウムの生体内での分解を遅らせて長期にわたって強度を維持することができる生体用インプラントの製造方法及び該処理方法によって得られる生体用インプラントを提供することができる。
【図面の簡単な説明】
【００２１】
【図１】本発明の生体用インプラントをリン酸緩衝生理食塩水に浸漬したときの、０日〜２８日目までの累積水素発生量をプロットしたグラフである。
【発明を実施するための形態】
【００２２】
以下に実施例を掲げて本発明をさらに詳細に説明するが、本発明はこれらの実施例のみに限定されるものではない。
【００２３】
（実施例１）
切削品マグネシウム合金製タッピンねじ（φ２．２×１０ｍｍ）を精製水で洗浄し、その後アセトンで更に洗浄して乾燥させた。次いで、４０℃に調温したインキュベーター内にポリエチレングリコールモノラウレートの３０重量％水溶液を加えて加温し、ねじを浸漬した。溶液がねじの周囲にいきわたるようにするために、溶液を１３５ｒｐｍの条件で振とうしながら２４時間反応させた。浸漬、振とう後のねじを精製水で洗浄し、アセトン中に浸漬した。その後、ねじを取り出し室温で乾燥させ、生体用インプラントを得た。
【００２４】
（実施例２）
ポリエチレングリコールモノラウレートの３０重量％水溶液の代わりにドデシル硫酸ナトリウムの３０重量％水溶液を用いた以外は実施例１と同様にして生体用インプラントを得た。
【００２５】
（実施例３）
ポリエチレングリコールモノラウレートの３０重量％水溶液の代わりにポリオキシエチレンソルビタンモノラウレートの３０重量％水溶液を用いた以外は実施例１と同様にして生体用インプラントを得た。
【００２６】
（比較例１）
処理を行わず、切削品マグネシウム合金製タッピンねじをそのまま生体用インプラントとして用いた。
【００２７】
＜評価＞
実施例及び比較例で得られた生体用インプラントについて、下記の項目について評価した。結果を表１及び図１に示した。
【００２８】
（耐久性の評価）
リン酸緩衝生理食塩水（ＰＢＳ）２００ｍＬ中に得られた生体用インプラントを浸漬し、その後ＰＢＳで満たされたメスシンダーを生体用インプラントの上にかぶせた。そして、生体用インプラントの分解によって生じる水素をメスシリンダーに捕集し、１日毎に累積の水素発生量を計測した。この際、水素がメスシリンダーの内壁に溜まっていた場合は、超音波洗浄機を用いて水素をメスシリンダー上部へ移動させた。また、ＰＢＳは毎日半量を交換した。
２８日目の累積水素発生量について、２．０ｍＬ以下の場合を「〇」、２．０ｍＬより多い場合を「×」として生体用インプラントの耐久性を評価した。
ここで、図１に２８日目までの累積水素発生量をプロットしたグラフを示した。図１より、界面活性剤に浸漬する処理を行うことによって、処理を行わなかったものと比べて生体用インプラントの分解が抑制されていることがわかる。
【００２９】
【表１】
2019097929.tif 000002
【産業上の利用可能性】
【００３０】
本発明によれば、マグネシウムの生体内での分解を遅らせて長期にわたって強度を維持することができる生体用インプラントの製造方法及び該処理方法によって得られる生体用インプラントを提供することができる。
【図１】
2019097929.tif 000003